【手続補正書】
【提出日】平成20年11月17日(2008.11.17)
【手続補正１】
【補正対象書類名】明細書
【補正対象項目名】発明の名称
【補正方法】変更
【補正の内容】
【発明の名称】発光素子およびその作製方法
【手続補正２】
【補正対象書類名】特許請求の範囲
【補正対象項目名】全文
【補正方法】変更
【補正の内容】
【特許請求の範囲】
【請求項１】
一対の電極間に、発光物質を含む層を有し、
前記発光物質を含む層は、有機化合物と、バインダー物質と、前記有機化合物に対し電子供与性を示すアルカリ金属またはアルカリ土類金属を含む酸化物とを含む層を有していることを特徴とする発光素子。
【請求項２】
一対の電極間に、発光物質を含む層を有し、
前記発光物質を含む層のうち、一方の電極に接する層は、有機化合物と、バインダー物質と、前記有機化合物に対し電子供与性を示すアルカリ金属またはアルカリ土類金属を含む酸化物とを含むことを特徴とする発光素子。
【請求項３】
一対の電極間に、発光物質を含む層を有し、
前記発光物質を含む層は、順次積層された第１の層、第２の層、第３の層で構成され、
前記第１の層は、発光性の物質を含み、
前記第２の層は、有機化合物と、バインダー物質と、前記有機化合物に対し電子供与性を示すアルカリ金属またはアルカリ土類金属を含む酸化物とを含み、
前記第３の層は、ホールを発生する材料を含むことを特徴とする発光素子。
【請求項４】
請求項１乃至請求項３のいずれか一項において、前記バインダー物質が、ポリビニルアルコール、ポリメチルメタクリレート、ポリカーボネート、フェノール樹脂のいずれかであることを特徴とする発光素子。
【請求項５】
請求項１乃至請求項４のいずれか一項において、前記有機化合物が、ピリジン骨格、イミダゾール骨格、トリアゾール骨格、オキサジアゾール骨格、チアジアゾール骨格、オキサゾール骨格、チアゾール骨格のいずれか一若しくは複数を有することを特徴とする発光素子。
【請求項６】
請求項１乃至請求項５のいずれか一項において、前記アルカリ金属またはアルカリ土類金属を含む酸化物は、リチウム酸化物、カルシウム酸化物、バリウム酸化物のいずれか一種もしくは複数種であることを特徴とする発光素子。
【請求項７】
一対の電極間に、発光物質を含む層を有し、
前記発光物質を含む層は、有機化合物と、バインダー物質と、前記有機化合物に対し電子受容性を示す無機化合物とを含む層を有し、
前記無機化合物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項８】
一対の電極間に、発光物質を含む層を有し、
前記発光物質を含む層のうち、一方の電極に接する層は、有機化合物と、バインダー物質と、前記有機化合物に対し電子受容性を示す無機化合物とを含み、
前記無機化合物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項９】
一対の電極間に、発光物質を含む層を有し、
前記発光物質を含む層は、順次積層された第１の層、第２の層、第３の層、第４の層で構成され、
前記第１の層は、第１の有機化合物と、バインダー物質と、前記第１の有機化合物に対し電子受容性を示す遷移金属を含む酸化物とを含む複合材料を含み、
前記第２の層は、発光性の物質を含み、
前記第３の層は、第２の有機化合物と、前記第２の有機化合物に対し電子供与性を示すアルカリ金属またはアルカリ土類金属を含む酸化物とを含み、
前記第４の層は、第３の有機化合物と、バインダー物質と、前記第３の有機化合物に対し電子受容性を示す遷移金属を含む酸化物とを含む複合材料を含み、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項１０】
請求項７乃至請求項９のいずれか一において、前記バインダー物質が、ポリビニルアルコール、ポリメチルメタクリレート、ポリカーボネート、またはフェノール樹脂のいずれかであることを特徴とする発光素子。
【請求項１１】
一対の電極間に、発光物質を含む層を有し、
前記発光物質を含む層は、高分子化合物である有機化合物と、前記有機化合物に対し電子受容性を示す無機化合物とを含む層を有し、
前記無機化合物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項１２】
一対の電極間に、発光物質を含む層を有し、
前記発光物質を含む層のうち、一方の電極に接する層は、高分子化合物である有機化合物と、前記有機化合物に対し電子受容性を示す無機化合物とを含み、
前記無機化合物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項１３】
一対の電極間に、発光物質を含む層を有し、
前記発光物質を含む層は、順次積層された第１の層、第２の層、第３の層、第４の層で構成され、
前記第１の層は、高分子化合物である有機化合物と、該有機化合物に対し電子受容性を示す遷移金属を含む酸化物とを含む複合材料を含み、
前記第２の層は、発光性の物質を含み、
前記第３の層は、有機化合物と、該有機化合物に対し電子供与性を示すアルカリ金属またはアルカリ土類金属を含む酸化物とを含み、
前記第４の層は、高分子化合物である有機化合物と、該有機化合物に対し電子受容性を示す遷移金属を含む酸化物とを含む複合材料を含み、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項１４】
請求項１１乃至請求項１３のいずれか一において、前記高分子化合物である有機化合物は、一般式（１）で示される高分子化合物であることを特徴とする発光素子。
【化１】
2006190995.tif 000001
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、ｎは２以上の整数である。）
【請求項１５】
請求項１１乃至請求項１３のいずれか一において、前記有機化合物は、一般式（２）で示される高分子化合物であることを特徴とする発光素子。
【化２】
2006190995.tif 000002
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、ｎは２以上の整数である。）
【請求項１６】
請求項１１乃至請求項１３のいずれか一において、前記有機化合物は、一般式（３）で示される高分子化合物であることを特徴とする発光素子。
【化３】
2006190995.tif 000003
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、ｎは２以上の整数である。）
【請求項１７】
請求項１１乃至請求項１３のいずれか一において、前記有機化合物は、一般式（４）で示される高分子化合物であることを特徴とする発光素子。
【化４】
2006190995.tif 000004
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、ｎは２以上の整数である。）
【請求項１８】
請求項１１乃至請求項１３のいずれか一において、前記有機化合物は、一般式（５）で示される高分子化合物であることを特徴とする発光素子。
【化５】
2006190995.tif 000005
（式中、ｎは２以上の整数である。）
【請求項１９】
請求項１１乃至請求項１３のいずれか一において、前記有機化合物は、一般式（６）で示される高分子化合物であることを特徴とする発光素子。
【化６】
2006190995.tif 000006
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項２０】
請求項１１乃至請求項１３のいずれか一において、前記有機化合物は、一般式（７）で示される高分子化合物であることを特徴とする発光素子。
【化７】
2006190995.tif 000007
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項２１】
請求項１１乃至請求項１３のいずれか一において、前記有機化合物は、一般式（８）で示される高分子化合物であることを特徴とする発光素子。
【化８】
2006190995.tif 000008
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項２２】
請求項１１乃至請求項１３のいずれか一において、前記有機化合物は、一般式（９）で示される高分子化合物であることを特徴とする発光素子。
【化９】
2006190995.tif 000009
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項２３】
請求項１１乃至請求項１３のいずれか一において、前記有機化合物は、一般式（１０）で示される高分子化合物であることを特徴とする発光素子。
【化１０】
2006190995.tif 000010
（式中、ｎおよびｍは、それぞれ１以上の整数である。）
【請求項２４】
一対の電極間に、発光物質を含む層を有し、
前記発光物質を含む層は、順次積層された第１の層、第２の層、第３の層で構成され、
前記第１の層は、第１の有機化合物と、第１のバインダー物質と、前記第１の有機化合物に対し電子受容性を示す遷移金属を含む酸化物とを含む第１の複合材料を含み、
前記第２の層は、発光性の物質を含み、
前記第３の層は、第２の有機化合物と、第２のバインダー物質と、前記第２の有機化合物に対し電子供与性を示すアルカリ金属またはアルカリ土類金属を含む酸化物とを含む第２の複合材料を含み、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項２５】
一対の電極間に、発光物質を含む層を有し、
前記発光物質を含む層は、順次積層された第１の層、第２の層、第３の層で構成され、
前記第１の層は、高分子化合物である第１の有機化合物と、前記第１の有機化合物に対し電子受容性を示す遷移金属を含む酸化物とを含む第１の複合材料を含み、
前記第２の層は、発光性の物質を含み、
前記第３の層は、第２の有機化合物と、バインダー物質と、前記第２の有機化合物に対し電子供与性を示すアルカリ金属またはアルカリ土類金属を含む酸化物とを含む第２の複合材料を含み、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項２６】
一対の電極間に、発光物質を含む層を有し、
前記発光物質を含む層は、順次積層された第１の層、第２の層、第３の層で構成され、
前記第１の層は、第１の有機化合物と、バインダー物質と、前記第１の有機化合物に対し電子受容性を示す遷移金属を含む酸化物とを含む第１の複合材料を含み、
前記第２の層は、発光性の物質を含み、
前記第３の層は、高分子化合物である第２の有機化合物と、前記第２の有機化合物に対し電子供与性を示すアルカリ金属またはアルカリ土類金属を含む酸化物とを含む第２の複合材料を含み、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項２７】
一対の電極間に、発光物質を含む層を有し、
前記発光物質を含む層は、順次積層された第１の層、第２の層、第３の層で構成され、
前記第１の層は、高分子化合物である第１の有機化合物と、前記第１の有機化合物に対し電子受容性を示す遷移金属を含む酸化物とを含む第１の複合材料を含み、
前記第２の層は、発光性の物質を含み、
前記第３の層は、高分子化合物である第２の有機化合物と、前記第２の有機化合物に対し電子供与性を示すアルカリ金属またはアルカリ土類金属を含む酸化物とを含む第２の複合材料を含み、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子。
【請求項２８】
請求項２４乃至請求項２６のいずれか一において、前記バインダー物質が、ポリビニルアルコール、ポリメチルメタクリレート、ポリカーボネート、またはフェノール樹脂であることを特徴とする発光素子。
【請求項２９】
請求項２４乃至請求項２６のいずれか一において、前記第１の有機化合物が、アリールアミン骨格を有することを特徴とする発光素子。
【請求項３０】
請求項２４乃至請求項２６のいずれか一において、前記第２の有機化合物が、ピリジン骨格、イミダゾール骨格、トリアゾール骨格、オキサジアゾール骨格、チアジアゾール骨格、オキサゾール骨格、チアゾール骨格のいずれか一若しくは複数を有することを特徴とする発光素子。
【請求項３１】
請求項２４乃至請求項２６のいずれか一において、前記アルカリ金属またはアルカリ土類金属を含む酸化物は、リチウム酸化物、カルシウム酸化物、バリウム酸化物のいずれか一種もしくは複数種であることを特徴とする発光素子。
【請求項３２】
第１の電極上に、発光物質を含む第１の層を形成する工程と、
前記第１の層上に、有機化合物と、バインダー物質と、前記有機化合物に対し電子供与性を示すアルカリ金属またはアルカリ土類金属を含む酸化物とを含む第２の層を、湿式法により形成する工程と、
前記第２の層上に、第２の電極を形成する工程とを有することを特徴とする発光素子の作製方法。
【請求項３３】
第２の電極上に、有機化合物と、バインダー物質と、前記有機化合物に対し電子供与性を示すアルカリ金属またはアルカリ土類金属を含む酸化物とを含む第２の層を、湿式法により形成する工程と、
前記第２の層上に、発光物質を含む第１の層を形成する工程と、
前記第１の層上に、第１の電極を形成する工程とを有することを特徴とする発光素子の作製方法。
【請求項３４】
第１の電極上に、発光物質を含む第１の層を形成する工程と、
前記第１の層上に、有機化合物と、バインダー物質と、前記有機化合物に対し電子供与性を示すアルカリ金属またはアルカリ土類金属を含む酸化物とを含む第２の層を、湿式法により形成する工程と、
前記第２の層上に、ホールを発生する第３の層を形成する工程と、
前記第３の層上に、第２の電極を形成する工程とを有することを特徴とする発光素子の作製方法。
【請求項３５】
第２の電極上に、ホールを発生する第３の層を形成する工程と、
前記第３の層上に、有機化合物と、バインダー物質と、前記有機化合物に対し電子供与性を示すアルカリ金属またはアルカリ土類金属を含む酸化物とを含む第２の層を、湿式法により形成する工程と、
前記第２の層上に、発光物質を含む第１の層を形成する工程と、
前記第１の層上に、第１の電極を形成する工程とを有することを特徴とする発光素子の作製方法。
【請求項３６】
請求項３２乃至請求項３５のいずれか一項において、前記第２の層を形成する工程は、金属のアルコキシドと、バインダー物質と、有機化合物とを含む溶液を、塗布、焼成する工程であり、
前記金属が、アルカリ金属またはアルカリ土類金属であることを特徴とする発光素子の作製方法。
【請求項３７】
請求項３２乃至請求項３５のいずれか一項において、前記第２の層を形成する工程は、金属のアルコキシドと、バインダー物質と、有機化合物とを含む溶液を塗布し、水蒸気にさらした後、焼成する工程であり、
前記金属が、アルカリ金属またはアルカリ土類金属であることを特徴とする発光素子の作製方法。
【請求項３８】
請求項３６または請求項３７において、前記溶液が、安定化剤をさらに含むことを特徴とする発光素子の作製方法。
【請求項３９】
請求項３８において、前記安定化剤が、β−ジケトンであることを特徴とする発光素子の作製方法。
【請求項４０】
請求項３６乃至請求項３９のいずれか一項において、前記溶液が、水をさらに含むことを特徴とする発光素子の作製方法。
【請求項４１】
請求項３２乃至請求項４０のいずれか一項において、前記バインダー物質が、ポリビニルアルコール、ポリメチルメタクリレート、ポリカーボネート、またはフェノール樹脂であることを特徴とする発光素子の作製方法。
【請求項４２】
請求項３２乃至請求項４１のいずれか一項において、前記有機化合物が、ピリジン骨格、イミダゾール骨格、トリアゾール骨格、オキサジアゾール骨格、チアジアゾール骨格、オキサゾール骨格、チアゾール骨格のいずれか一若しくは複数を有することを特徴とする発光素子の作製方法。
【請求項４３】
請求項３２乃至請求項４２のいずれか一において、前記アルカリ金属またはアルカリ土類金属は、リチウム、カルシウム、バリウムのいずれか一種もしくは複数種であることを特徴とする発光素子の作製方法。
【請求項４４】
第１の電極上に、有機化合物と、前記有機化合物に対し電子受容性を示す無機化合物とを含む第１の層を、湿式法により形成する工程と、
前記第１の層上に発光物質を含む第２の層を形成する工程と、
前記第２の層上に、第２の電極を形成する工程とを有し、
前記無機化合物は、チタン酸化物、バナジウム酸化物、モリブデン酸化物、タングステン酸化物、レニウム酸化物、ルテニウム酸化物、のいずれか一種もしくは複数種であることを特徴とする発光素子の作製方法。
【請求項４５】
第２の電極上に、発光物質を含む第２の層を形成する工程と、
前記第２の層上に、有機化合物と、前記有機化合物に対し電子受容性を示す無機化合物とを含む第１の層を、湿式法により形成する工程と、
前記第１の層上に、第１の電極を形成する工程とを有し、
前記無機化合物は、チタン酸化物、バナジウム酸化物、モリブデン酸化物、タングステン酸化物、レニウム酸化物、ルテニウム酸化物、のいずれか一種もしくは複数種であることを特徴とする発光素子の作製方法。
【請求項４６】
第１の電極上に、有機化合物と、該有機化合物に対し電子受容性を示す遷移金属を含む酸化物とを含む第１の層を、湿式法により形成する工程と、
前記第１の層上に、発光物質を含む第２の層を形成する工程と、
前記第２の層上に、有機化合物と、バインダー物質と、前記有機化合物に対し電子供与性を示すアルカリ金属またはアルカリ土類金属を含む酸化物とを含む第３の層を形成する工程と、
前記第３の層上に、有機化合物と、該有機化合物に対し電子受容性を示す遷移金属を含む酸化物とを含む第４の層を形成する工程と、
前記第４の層上に、第２の電極を形成する工程とを有し、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子の作製方法。
【請求項４７】
第２の電極上に、有機化合物と、該有機化合物に対し電子受容性を示す遷移金属を含む酸化物とを含む第４の層を形成する工程と、
前記第４の層上に、有機化合物と、バインダー物質と、前記有機化合物に対し電子供与性を示すアルカリ金属またはアルカリ土類金属を含む酸化物とを含む第３の層を形成する工程と、
前記第３の層上に、発光物質を含む第２の層を形成する工程と、
前記第２の層上に、有機化合物と、該有機化合物に対し電子供与性を示す遷移金属を含む酸化物とを含む第１の層を、湿式法により形成する工程と、
前記第１の層上に、第１の電極を形成する工程とを有し、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子の作製方法。
【請求項４８】
請求項４４乃至請求項４７のいずれか一において、第１の層を形成する工程は、金属のアルコキシドと、有機化合物とを含む溶液を、塗布、焼成する工程であり、
前記金属は、チタン、バナジウム、モリブデン、タングステン、レニウム又はルテニウムであることを特徴とする発光素子の作製方法。
【請求項４９】
請求項４４乃至請求項４７のいずれか一において、前記第１の層を形成する工程は、金属のアルコキシドと、有機化合物とを含む溶液を塗布し、水蒸気にさらした後、焼成する工程であり、
前記金属は、チタン、バナジウム、モリブデン、タングステン、レニウム又はルテニウムであることを特徴とする発光素子の作製方法。
【請求項５０】
請求項４８または請求項４９において、前記第４の層を形成する工程は、金属のアルコキシドと、有機化合物とを含む溶液を、塗布、焼成する工程であり、
前記金属は、チタン、バナジウム、モリブデン、タングステン、レニウム又はルテニウムであることを特徴とする発光素子の作製方法。
【請求項５１】
請求項４８または請求項４９において、前記第４の層を形成する工程は、金属のアルコキシドと、有機化合物とを含む溶液を塗布し、水蒸気にさらした後、焼成する工程であり、
前記金属は、チタン、バナジウム、モリブデン、タングステン、レニウム又はルテニウムであることを特徴とする発光素子の作製方法。
【請求項５２】
請求項４８乃至請求項５１のいずれか一項において、前記溶液が、安定化剤をさらに含むことを特徴とする発光素子の作製方法。
【請求項５３】
請求項５２において、前記安定化剤が、β−ジケトンであることを特徴とする発光素子の作製方法。
【請求項５４】
請求項４８乃至請求項５３のいずれか一において、前記溶液が、水をさらに含むことを特徴とする発光素子の作製方法。
【請求項５５】
請求項４４乃至請求項４７のいずれか一において、前記第１の層を形成する工程は、金属の水酸化物を解膠することにより得られたゾルと、有機化合物とを含む溶液を、塗布、焼成する工程であり、
前記金属は、チタン、バナジウム、モリブデン、タングステン、レニウム又はルテニウムであることを特徴とする発光素子の作製方法。
【請求項５６】
請求項４８または請求項４９において、前記第４の層を形成する工程は、第２の金属の水酸化物を解膠することにより得られたゾルと、有機化合物とを含む溶液を、塗布、焼成する工程であり、
前記金属は、チタン、バナジウム、モリブデン、タングステン、レニウム又はルテニウムであることを特徴とする発光素子の作製方法。
【請求項５７】
請求項４８乃至請求項５６のいずれか一において、前記溶液が、バインダー物質をさらに含むことを特徴とする発光素子の作製方法。
【請求項５８】
請求項５７において、前記バインダー物質が、ポリビニルアルコール、ポリメチルメタクリレート、ポリカーボネート、またはフェノール樹脂であることを特徴とする発光素子の作製方法。
【請求項５９】
請求項４４乃至請求項５８のいずれか一において、前記第１の層の有機化合物は、一般式（１）で示される高分子化合物であることを特徴とする発光素子の作製方法。
【化１１】
2006190995.tif 000011
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、ｎは２以上の整数である。）
【請求項６０】
請求項４４乃至請求項５８のいずれか一において、前記第１の層の有機化合物は、一般式（２）で示される高分子化合物であることを特徴とする発光素子の作製方法。
【化１２】
2006190995.tif 000012
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、ｎは２以上の整数である。）
【請求項６１】
請求項４４乃至請求項５８のいずれか一において、前記第１の層の有機化合物は、一般式（３）で示される高分子化合物であることを特徴とする発光素子の作製方法。
【化１３】
2006190995.tif 000013
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、ｎは２以上の整数である。）
【請求項６２】
請求項４４乃至請求項５８のいずれか一において、前記第１の層の有機化合物は、一般式（４）で示される高分子化合物であることを特徴とする発光素子の作製方法。
【化１４】
2006190995.tif 000014
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、ｎは２以上の整数である。）
【請求項６３】
請求項４４乃至請求項５８のいずれか一において、前記第１の層の有機化合物は、一般式（５）で示される高分子化合物であることを特徴とする発光素子の作製方法。
【化１５】
2006190995.tif 000015
（式中、ｎは２以上の整数である。）
【請求項６４】
請求項４４乃至請求項５８のいずれか一において、前記第１の層の有機化合物は、一般式（６）で示される高分子化合物であることを特徴とする発光素子の作製方法。
【化１６】
2006190995.tif 000016
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項６５】
請求項４４乃至請求項５８のいずれか一において、前記第１の層の有機化合物は、一般式（７）で示される高分子化合物であることを特徴とする発光素子の作製方法。
【化１７】
2006190995.tif 000017
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項６６】
請求項４４乃至請求項５８のいずれか一において、前記第１の層の有機化合物は、一般式（８）で示される高分子化合物であることを特徴とする発光素子の作製方法。
【化１８】
2006190995.tif 000018
（式中、Ｘは、酸素原子（Ｏ）または硫黄原子（Ｓ）のいずれかひとつを表す。また、Ｙは、水素原子、アルキル基、アリール基、アルキル基またはアリール基を置換基として有するシリル基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項６７】
請求項４４乃至請求項５８のいずれか一において、前記第１の層の有機化合物は、一般式（９）で示される高分子化合物であることを特徴とする発光素子の作製方法。
【化１９】
2006190995.tif 000019
（式中、Ｙは、水素原子、アルキル基、アリール基、アルキル基またはアリール基を置換基として有するシリル基のいずれかひとつを表す。また、Ｚは、水素原子、またはアルキル基、または無置換または置換基を有するアリール基のいずれかひとつを表す。また、Ｒ１は、水素原子またはアルキル基を表す。また、Ｒ２は、無置換または置換基を有するアリール基、エステル基、シアノ基、アミド基、アルコキシ基、オキシカルボニルアルキル基、ジアリールアミノ基のいずれかひとつを表す。また、ｎおよびｍは、それぞれ１以上の整数である。）
【請求項６８】
請求項４４乃至請求項５８のいずれか一において、前記第１の層の有機化合物は、一般式（１０）で示される高分子化合物であることを特徴とする発光素子の作製方法。
【化２０】
2006190995.tif 000020
（式中、ｎおよびｍは、それぞれ１以上の整数である。）
【請求項６９】
第１の電極上に、第１の有機化合物と、前記第１の有機化合物に対し電子受容性を示す遷移金属を含む酸化物とを含む第１の層を、湿式法により形成する工程と、
前記第１の層上に、発光物質を含む第２の層を形成する工程と、
前記第２の層上に、第２の有機化合物と、バインダー物質と、前記第２の有機化合物に対し電子供与性を示すアルカリ金属またはアルカリ土類金属を含む酸化物とを含む第３の層を、湿式法により形成する工程と、
前記第３の層上に、第２の電極を形成する工程とを有し、
前記遷移金属を含む酸化物は、チタン酸化物、バナジウム酸化物、モリブデン酸化物、タングステン酸化物、レニウム酸化物、ルテニウム酸化物、のいずれか一種もしくは複数種であることを特徴とする発光素子の作製方法。
【請求項７０】
第１の電極上に、第１の有機化合物と、前記第１の有機化合物に対し電子受容性を示す遷移金属を含む酸化物とを含む第１の層を、湿式法により形成する工程と、
前記第１の層上に、発光物質を含む第２の層を形成する工程と、
前記第２の層上に、第２の有機化合物と、バインダー物質と、前記第２の有機化合物に対し電子供与性を示すアルカリ金属またはアルカリ土類金属を含む酸化物とを含む第３の層を、湿式法により形成する工程と、
前記第３の層上に、第３の有機化合物と、前記第３の有機化合物に対し電子受容性を示す遷移金属を含む酸化物とを含む第４の層を形成する工程と、
前記第４の層上に、第２の電極を形成する工程とを有する発光素子の作製方法。
【請求項７１】
第２の電極上に、第３の有機化合物と、前記第３の有機化合物に対し電子受容性を示す遷移金属を含む酸化物とを含む第４の層を形成する工程と、
前記第４の層上に、第２の有機化合物と、バインダー物質と、前記第２の有機化合物に対し電子供与性を示すアルカリ金属またはアルカリ土類金属を含む酸化物とを含む第３の層を、湿式法により形成する工程と、
前記第３の層上に、発光物質を含む第２の層を形成する工程と、
前記第２の層上に、第１の有機化合物と、バインダー物質と、前記第１の有機化合物に対し電子供与性を示すアルカリ金属またはアルカリ土類金属を含む酸化物とを含む第１の層を、湿式法により形成する工程と、
前記第１の層上に、第１の電極を形成する工程とを有する発光素子の作製方法。
【請求項７２】
第１の電極上に、第１の有機化合物と、前記第１の有機化合物に対し電子受容性を示す遷移金属を含む酸化物とを含む第１の層を、湿式法により形成する工程と、
前記第１の層上に、発光物質を含む第２の層を形成する工程と、
前記第２の層上に、第２の有機化合物と、バインダー物質と、前記第２の有機化合物に対し電子供与性を示すアルカリ金属またはアルカリ土類金属を含む酸化物とを含む第３の層を、湿式法により形成する工程と、
前記第３の層上に、第３の有機化合物と、前記第３の有機化合物に対し電子受容性を示す遷移金属を含む酸化物とを含む第４の層を、湿式法により形成する工程と、
前記第４の層上に、第２の電極を形成する工程とを有する発光素子の作製方法。
【請求項７３】
第２の電極上に、第３の有機化合物と、前記第３の有機化合物に対し電子受容性を示す遷移金属を含む酸化物とを含む第４の層を、湿式法により形成する工程と、
前記第４の層上に、第２の有機化合物と、バインダー物質と、前記第２の有機化合物に対し電子供与性を示すアルカリ金属またはアルカリ土類金属を含む酸化物とを含む第３の層を、湿式法により形成する工程と、
前記第３の層上に、発光物質を含む第２の層を形成する工程と、
前記第２の層上に、第１の有機化合物と、バインダー物質と、前記第１の有機化合物に対し電子供与性を示すアルカリ金属またはアルカリ土類金属を含む酸化物とを含む第１の層を、湿式法により形成する工程と、
前記第１の層上に、第１の電極を形成する工程とを有する発光素子の作製方法。
【請求項７４】
請求項７２または請求項７３において、前記第４の層を形成する工程は、第３の金属のアルコキシドと、第３の有機化合物とを含む第３の溶液を、塗布、焼成する工程であり、
前記第３の金属は、チタン、バナジウム、モリブデン、タングステン、レニウム又はルテニウムであることを特徴とする発光素子の作製方法。
【請求項７５】
請求項７２または請求項７３において、前記第４の層を形成する工程は、第３の金属のアルコキシドと、第３の有機化合物とを含む第３の溶液を塗布し、水蒸気にさらした後、焼成する工程であり、
前記第３の金属は、チタン、バナジウム、モリブデン、タングステン、レニウム又はルテニウムであることを特徴とする発光素子の作製方法。
【請求項７６】
請求項７４または請求項７５において、前記第３の溶液が、安定化剤をさらに含むことを特徴とする発光素子の作製方法。
【請求項７７】
請求項７６において、前記安定化剤が、β−ジケトンであることを特徴とする発光素子の作製方法。
【請求項７８】
請求項７４乃至請求項７７のいずれか一において、前記第３の溶液が、水をさらに含むことを特徴とする発光素子の作製方法。
【請求項７９】
請求項７２または請求項７３において、前記第４の層を形成する工程は、第３の金属の水酸化物を解膠することにより得られたゾルと、第３の有機化合物とを含む第３の溶液を、塗布、焼成する工程であり、
前記第３の金属は、チタン、バナジウム、モリブデン、タングステン、レニウム又はルテニウムであることを特徴とする発光素子の作製方法。
【請求項８０】
請求項７４乃至請求項７９のいずれか一において、前記第３の溶液が、バインダー物質をさらに含むことを特徴とする発光素子の作製方法。
【請求項８１】
請求項８０において、前記バインダー物質が、ポリビニルアルコール、ポリメチルメタクリレート、ポリカーボネート、またはフェノール樹脂であることを特徴とする発光素子の作製方法。
【請求項８２】
請求項６９乃至請求項８１のいずれか一において、前記第３の有機化合物が、アリールアミン骨格を有することを特徴とする発光素子の作製方法。
【請求項８３】
請求項６９、７０または７２において、前記第１の層を形成する工程は、第１の金属のアルコキシドと、第１の有機化合物とを含む第１の溶液を、塗布、焼成する工程であり、
前記第１の金属は、チタン、バナジウム、モリブデン、タングステン、レニウム又はルテニウムであることを特徴とする発光素子の作製方法。
【請求項８４】
請求項６９、７０または７２のいずれか一において、前記第１の層を形成する工程は、第１の金属のアルコキシドと、第１の有機化合物とを含む第１の溶液を塗布し、水蒸気にさらした後、焼成する工程であり、
前記第１の金属は、チタン、バナジウム、モリブデン、タングステン、レニウム又はルテニウムであることを特徴とする発光素子の作製方法。
【請求項８５】
請求項８３または請求項８４のいずれか一において、前記第１の溶液が、安定化剤をさらに含むことを特徴とする発光素子の作製方法。
【請求項８６】
請求項８５において、前記安定化剤が、β−ジケトンであることを特徴とする発光素子の作製方法。
【請求項８７】
請求項８３乃至請求項８６のいずれか一において、前記第１の溶液が、水をさらに含むことを特徴とする発光素子の作製方法。
【請求項８８】
請求項６９、７０または７２において、前記第１の層を形成する工程は、第１の金属の水酸化物を解膠することにより得られたゾルと、第１の有機化合物とを含む第１の溶液を、塗布、焼成する工程であり、
前記第１の金属は、チタン、バナジウム、モリブデン、タングステン、レニウム又はルテニウムであることを特徴とする発光素子の作製方法。
【請求項８９】
請求項８３乃至請求項８８のいずれか一において、前記第１の溶液が、バインダー物質をさらに含むことを特徴とする発光素子の作製方法。
【請求項９０】
請求項８９において、前記バインダー物質が、ポリビニルアルコール、ポリメチルメタクリレート、ポリカーボネート、またはフェノール樹脂であることを特徴とする発光素子の作製方法。
【請求項９１】
請求項６９乃至請求項９０のいずれか一において、前記第３の層を形成する工程は、第２の金属のアルコキシドと、バインダー物質と、第２の有機化合物とを含む第２の溶液を、塗布、焼成する工程であり、
前記第２の金属が、アルカリ金属またはアルカリ土類金属であることを特徴とする発光素子の作製方法。
【請求項９２】
請求項６９乃至請求項９０のいずれか一において、前記第３の層を形成する工程は、第２の金属のアルコキシドと、バインダー物質と、第２の有機化合物とを含む第２の溶液を塗布し、水蒸気にさらした後、焼成する工程であり、
前記第２の金属が、アルカリ金属またはアルカリ土類金属であることを特徴とする発光素子の作製方法。
【請求項９３】
請求項９１または請求項９２のいずれか一において、前記第２の溶液が、安定化剤をさらに含むことを特徴とする発光素子の作製方法。
【請求項９４】
請求項９３において、前記安定化剤が、β−ジケトンであることを特徴とする発光素子の作製方法。
【請求項９５】
請求項９１乃至請求項９４のいずれか一において、前記第２の溶液が、水をさらに含むことを特徴とする発光素子の作製方法。
【請求項９６】
請求項９１乃至請求項９４のいずれか一において、前記バインダー物質が、ポリビニルアルコール、ポリメチルメタクリレート、ポリカーボネート、またはフェノール樹脂であることを特徴とする発光素子の作製方法。
【請求項９７】
請求項９１乃至請求項９６のいずれか一において、前記第２の金属が、リチウム、カルシウム、バリウムのいずれか一種もしくは複数種であることを特徴とする発光素子の作製方法。
【請求項９８】
請求項６９乃至請求項９７のいずれか一において、前記第１の有機化合物が、アリールアミン骨格を有することを特徴とする発光素子の作製方法。
【請求項９９】
請求項６９乃至請求項９８のいずれか一において、前記第２の有機化合物が、ピリジン骨格、イミダゾール骨格、トリアゾール骨格、オキサジアゾール骨格、チアジアゾール骨格、オキサゾール骨格、チアゾール骨格のいずれか一若しくは複数を有することを特徴とする発光素子の作製方法。